(57)【要約】【課題】冷媒としてイソブタンを用いるレシプロ式圧縮機の耐摩耗性を向上するとともに、このレシプロ式圧縮機を用いた冷蔵庫の高効率化を実現する。【解決手段】冷媒としてイソブタンを用い、モノエステル油又はポリオールエステル油を含む冷凍機油主剤と、これに添加する添加ポリオールエステル油とを含む冷凍機油を封入したレシプロ式圧縮機を用い、前記添加ポリオールエステル油の組成を１〜３０重量％とする。前記冷凍機油主剤の４０℃における動粘度は１０ｍｍ２／ｓ以下であることが望ましく、前記添加ポリオールエステル油の４０℃における動粘度は１３０ｍｍ２／ｓ以上であることが望ましい。【選択図】図３
2011157408.tif 000002
【特許請求の範囲】
【請求項１】
冷媒としてイソブタンを用い、下記化学式（１）で表されるモノエステル油（式中、Ｒ１は炭素数５〜９のアルキル基を表し、Ｒ２は炭素数８〜１０のアルキル基を表す。）、下記化学式（２）で表されるポリオールエステル油（式中、Ｒ３は炭素数５〜９のアルキル基を表す。）及び下記化学式（３）で表されるポリオールエステル油（式中、Ｒ３は炭素数５〜９のアルキル基を表す。）からなる群から選択される少なくとも一種類の基油を含む冷凍機油主剤と、下記化学式（４）で表される添加ポリオールエステル油（式中、Ｒ４は炭素数７〜９のアルキル基を表す。）とを含む冷凍機油を封入したレシプロ式圧縮機であって、前記添加ポリオールエステル油の組成が１〜３０重量％であることを特徴とするレシプロ式圧縮機。
【化１】
2011157408.tif 000009
【化２】
2011157408.tif 000010
【化３】
2011157408.tif 000011
【化４】
2011157408.tif 000012
【請求項２】
前記冷凍機油主剤の４０℃における動粘度が１０ｍｍ２／ｓ以下であり、前記添加ポリオールエステル油の４０℃における動粘度が１３０ｍｍ２／ｓ以上であることを特徴とする請求項１記載のレシプロ式圧縮機。
【請求項３】
鉄系材料で形成された摺動部を含み、前記摺動部における接触面圧が１０ＭＰａ以上であることを特徴とする請求項１又は２に記載のレシプロ式圧縮機。
【請求項４】
前記添加ポリオールエステル油は、鉄系材料に対する吸着能力が前記冷凍機油主剤より１．６倍以上高いことを特徴とする請求項１〜３のいずれか一項に記載のレシプロ式圧縮機。
【請求項５】
請求項１〜４のいずれか一項に記載のレシプロ式圧縮機を用いたことを特徴とする冷蔵庫。
【発明の詳細な説明】
【技術分野】
【０００１】
本発明は、レシプロ式圧縮機及びこれを用いた冷蔵庫に関する。
【背景技術】
【０００２】
冷凍空調機器分野における地球環境対策としては、オゾン層破壊物質として冷媒や断熱材に用いられていたＣＦＣ（Ｃｈｌｏｒｏｆｌｕｏｒｏｃａｒｂｏｎｓ）やＨＣＦＣ（Ｈｙｄｒｏｃｈｌｏｒｏｆｌｕｏｒｏｃａｒｂｏｎｓ）の代替、並びに、地球温暖化対策としての高効率化や冷媒に用いられているＨＦＣ（Ｈｙｄｒｏｆｌｕｏｒｏｃａｒｂｏｎｓ）の代替が挙げられ、これらが積極的に進められてきた。
【０００３】
オゾン層破壊物質であるＣＦＣやＨＣＦＣの代替としては、オゾン層を破壊しないこと、毒性や燃焼性が低いこと、効率を確保できることを主眼として冷媒や断熱材の選定、並びに機器開発が進められた。その結果、冷蔵庫の断熱材においては、ＣＦＣ１１、ＨＣＦＣ１４１ｂ、シクロペンタンの順に発泡剤を代替していき、現在は、真空断熱材との併用に移行している。
【０００４】
冷媒としては、冷蔵庫やカーエアコンにおいてＣＦＣ１２Ｃ、ＨＦＣ１３４ａ（ＧＷＰ（Ｇｌｏｂａｌ  Ｗａｒｍｉｎｇ  Ｐｏｔｅｎｔｉａｌ）＝１４３０）の順に代替し、ルームエアコンやパッケージエアコンにおいてＨＣＦＣ２２、Ｒ４１０Ａ（ＧＷＰ＝２０８８）の順に代替した。
【０００５】
しかし、１９９７年に京都で開催された気候変動枠組条約第３回締約国会議（ＣＯＰ３）で、ＨＦＣ排出量が温室効果ガスとしてＣＯ２換算されて規制対象となったため、ＨＦＣの削減が進められることとなった。
【０００６】
そこで、家庭用冷蔵庫においては、冷媒封入量が少なく、可燃性冷媒も製造上使用可能と判断され、ＨＦＣ１３４ａを可燃性のＲ６００ａ（イソブタン：ＧＷＰ＝３）へと代替した。さらに、世論の高まりにより、現在は、カーエアコン用のＨＦＣ１３４ａやルームエアコン並びにパッケージエアコン用のＲ４１０Ａにも目が向けられている。また、業務用冷蔵庫においては、Ｒ６００ａの封入量が多く、可燃性の危惧から、現在でもＨＦＣ１３４ａが使用されている。
【０００７】
一方、冷凍機油は、密閉型電動圧縮機に使用され、その摺動部の潤滑、密封、冷却等の役割を果たすものである。
【０００８】
冷蔵庫においては、年間電気消費量の低減のため、圧縮機の性能向上が必須である。そのため、圧縮機の機械損失を低減することを目的として冷凍機油の低粘度化が検討されている。
【０００９】
しかし、冷凍機油の低粘度化により摺動部における油膜が薄くなることから、冷媒漏れ損失が増加してしまう問題がある。
【００１０】
特許文献１及び特許文献２には、異なる油粘度を混合する冷凍機油を用いた冷凍空調機器が開示されている。
【先行技術文献】
【特許文献】
【００１１】
【特許文献１】特開昭５８−９３７９６号公報
【特許文献２】特表２００９−５４０１７０号公報
【発明の概要】
【発明が解決しようとする課題】
【００１２】
本発明の目的は、冷媒としてイソブタンを用いるレシプロ式圧縮機の耐摩耗性を向上するとともに、このレシプロ式圧縮機を用いた冷蔵庫の高効率化を実現することにある。
【課題を解決するための手段】
【００１３】
本発明のレシプロ式圧縮機は、冷媒としてイソブタンを用い、モノエステル油又はポリオールエステル油を含む冷凍機油主剤と、これに添加する添加ポリオールエステル油とを含む冷凍機油を封入したレシプロ式圧縮機であって、前記添加ポリオールエステル油の組成が１〜３０重量％であることを特徴とする。
【発明の効果】
【００１４】
本発明によれば、冷凍機油の低粘度化が可能となり、有害なリン系極圧剤を用いずに圧縮機の性能向上と耐摩耗性とを両立した圧縮機を得ることができる。
【００１５】
また、本発明によれば、冷凍機油の低粘度化が可能となり、環境に有害なリン系極圧剤を用いずに冷蔵庫の性能向上と長期信頼性とを両立できる環境に配慮した冷蔵庫を得ることができる。
【図面の簡単な説明】
【００１６】
【図１】実施例の冷蔵庫を示す概略縦断面図である。
【図２】冷蔵庫の冷凍サイクルを示す概略図である。
【図３】実施例の冷蔵庫用のレシプロ式密閉型圧縮機を示す断面図である。
【発明を実施するための形態】
【００１７】
以下、本発明の一実施形態に係るレシプロ式圧縮機及びこれを用いた冷蔵庫について説明する。
【００１８】
前記レシプロ式圧縮機は、冷媒としてイソブタン（Ｒ６００ａ）を用い、下記化学式（１）で表されるモノエステル油（式中、Ｒ１は炭素数５〜９のアルキル基を表し、Ｒ２は炭素数８〜１０のアルキル基を表す。）、下記化学式（２）で表されるポリオールエステル油（式中、Ｒ３は炭素数５〜９のアルキル基を表す。）及び下記化学式（３）で表されるポリオールエステル油（式中、Ｒ３は炭素数５〜９のアルキル基を表す。）からなる群から選択される少なくとも一種類の基油を含む冷凍機油主剤と、下記化学式（４）で表される添加ポリオールエステル油（式中、Ｒ４は炭素数７〜９のアルキル基を表す。）とを含む冷凍機油を封入したものである。そして、添加ポリオールエステル油の組成は、１〜３０重量％である。
【００１９】
【化１】
2011157408.tif 000003
【００２０】
【化２】
2011157408.tif 000004
【００２１】
【化３】
2011157408.tif 000005
【００２２】
【化４】
2011157408.tif 000006
前記レシプロ式圧縮機においては、冷凍機油主剤の４０℃における動粘度が１０ｍｍ２／ｓ以下であり、添加ポリオールエステル油の４０℃における動粘度が１３０ｍｍ２／ｓ以上であることが望ましい。
【００２３】
前記レシプロ式圧縮機は、鉄系材料で形成された摺動部を含み、摺動部における接触面圧が１０ＭＰａ以上である。
【００２４】
前記レシプロ式圧縮機において、添加ポリオールエステル油は、鉄系材料に対する吸着能力が冷凍機油主剤より１．６倍以上高い。さらに、添加ポリオールエステル油の鉄系材料に対する吸着能力は、２倍以上が望ましく、４倍以上が更に望ましい。
【００２５】
前記冷蔵庫は、前記レシプロ式圧縮機を用いるものである。
【００２６】
以下、実施例を用いて詳細に説明する。
【００２７】
実施例は、イソブタンを用いた圧縮機及びこれを用いた冷蔵庫について開示するものである。
【００２８】
実施例の冷媒は、イソブタンであり、冷凍機油は、鉄系材料に吸着能力が低い基油（吸着しにくい基油）と鉄系材料に吸着能力が高い基油（吸着しやすい基油）とを含む。
【００２９】
吸着能力が低い基油としては、分子構造中にエステル基を有する化合物であり、モノエステル油及びポリオールエステル油が挙げられる。
【００３０】
モノエステル油は、一価のアルコールと一価の脂肪酸との縮合反応により得られる。
【００３１】
一価のアルコールとしては、ｎ−ヘプタノール、ｎ−オクタノール、ｎ−ノナノール、ｎ−デカノール、ｎ−ウンデカノール、イソヘプタノール、イソオクタノール、イソノナノール、イソデカノール、イソウンデカノール、２−エチルヘキサノール、１−メチルヘプタノール、３、５、５−トリメチルヘキサノール、２、６−ジメチル−４−ヘプタノール等があり、これらを単独又は２種類以上を混合して用いる。
【００３２】
一価の脂肪酸としては、ｎ−ペンタン酸、ｎ−ヘキサン酸、ｎ−ヘプタン酸、ｎ−オクタン酸、２−メチルブタン酸、２−メチルペンタン酸、２−メチルヘキサン酸、２−エチルヘキサン酸、イソオクタン酸、３、５、５−トリメチルヘキサン酸等があり、これらを単独又は２種類以上を混合して用いる。
【００３３】
ポリオールエステル油は、多価アルコールと一価の脂肪酸との縮合反応により得られる。
【００３４】
ポリオールエステル油としては、熱安定性に優れるヒンダードタイプが好ましく、多価アルコールとして好ましいものは、例えば、ネオペンチルグリコール、トリメチロールプロパン、ペンタエリスリトール等である。
【００３５】
一価の脂肪酸としては、ｎ−ペンタン酸、ｎ−ヘキサン酸、ｎ−ヘプタン酸、ｎ−オクタン酸、２−メチルブタン酸、２−メチルペンタン酸、２−メチルヘキサン酸、２−エチルヘキサン酸、イソオクタン酸、３、５、５−トリメチルヘキサン酸等があり、これらを単独又は２種類以上を混合して用いる。
【００３６】
鉄系材料に吸着能力が高い基油としては、分子構造中にエステル基を多く含むポリオールエステル油であり、ヘキサン二酸（アジピン酸）等のジカルボン酸を用いた二価脂肪酸コンプレックスエステル油が好ましく、多価アルコールと一価の脂肪酸とから合成されるヒンダードタイプが更に好ましい。
【００３７】
多価アルコールの例としては、ジペンタエリスリトールがある。
【００３８】
一価の脂肪酸としては、ｎ−ペンタン酸、ｎ−ヘキサン酸、ｎ−ヘプタン酸、ｎ−オクタン酸、２−メチルブタン酸、２−メチルペンタン酸、２−メチルヘキサン酸、２−エチルヘキサン酸、イソオクタン酸、３、５、５−トリメチルヘキサン酸等があり、これらを単独又は２種類以上を混合して用いる。
【００３９】
実施例の冷蔵庫に用いる冷凍機油の粘度グレードは、圧縮機の種類により異なるが、レシプロ式圧縮機では、４０℃における粘度が２．５〜１５ｍｍ２／ｓの範囲が好ましい。
【００４０】
本発明においては、上記の冷凍機油に潤滑性向上剤、酸化防止剤、酸捕捉剤、消泡剤、金属不活性剤等を添加してもよい。特に、モノエステル油、ポリオールエステル油は、水分共存下で加水分解に起因する劣化が生じるため、酸化防止剤及び酸捕捉剤の配合は必須である。
【００４１】
酸化防止剤としては、フェノール系であるＤＢＰＣ（２、６−ジ−ｔ−ブチル−ｐ−クレゾール）が好ましい。
【００４２】
酸捕捉剤としては、一般に、エポキシ環を有する化合物として脂肪族のエポキシ化合物が使用される。また、カルボジイミド系化合物は、脂肪酸との反応性が極めて高く、脂肪酸から解離した水素イオンを捕捉することからポリオールエステル油の加水分解反応が抑制される効果が非常に高い。カルボジイミド系化合物としては、ビス（２、６−イソプロピルフェニル）カルボジイミドが挙げられる。酸捕捉剤の配合量は、冷凍機油に対して０．０５〜１．０重量％とすることが好ましい。
【００４３】
（冷凍機油成分）
レシプロ式冷媒圧縮機の高効率化には、粘性抵抗を低減する冷凍機油の低粘度化が有効である。しかし、油の低粘度化を行うと、圧縮機摺動部における油膜強度が低下してしまうため、摩耗が進行してしまう。このため、冷凍機油成分の摺動部に対する吸着性が重要なパラメータとなる。
【００４４】
摺動部のほとんどは鉄系材料で形成されており、その表面には酸化鉄が形成されている。
【００４５】
本明細書における冷凍機油の鉄系材料への吸着能力は、実質的に冷凍機油の酸化鉄への吸着能力と考える。
【００４６】
この考え方に基づいて、本実施例においては、平均粒径１μｍのＦｅ３Ｏ４（四三酸化鉄）の粉末（比表面積１．５７ｍ２／ｇ）を用いて冷凍機油の吸着能力の評価を行った。
【００４７】
溶媒に希釈した冷凍機油成分の吸着前後の濃度を核磁気共鳴分析（ＮＭＲ）により定量し、酸化鉄粉に吸着した量を算出した。溶媒にはヘキサンを用い、各冷凍機油成分が０．３ｍｏｌ−ｐｐｍとなるように調整した。２０ｍｌスクリュー管に酸化鉄粉を３ｇ採取後、冷凍機油成分の溶液を１０ｇ入れ、超音波洗浄器において３０分間分散させて４８時間放置後の上澄み液の１Ｈ−ＮＭＲ分析を行った。
【００４８】
ここで、ｍｏｌ−ｐｐｍは、モル基準のｐｐｍ（ｐａｒｔｓ  ｐｅｒ  ｍｉｌｌｉｏｎ）である。すなわち、溶液（溶媒及び溶質の混合物）のモル数を分母とし、溶質のモル数を分子として算出した百万分率である。
【００４９】
冷凍機油成分として用いた基油を下記に示す。ここで、４０℃粘度は、４０℃における粘度である。
【００５０】
（Ａ）モノエステル油（オクタノールと２−エチルヘキサン酸との縮合物）：４０℃粘度２．８ｍｍ２／ｓ
（Ｂ）モノエステル油（２−エチルヘキサノールと２−エチルヘキサン酸との縮合物）：４０℃粘度２．７ｍｍ２／ｓ
（Ｃ）ヒンダードタイプポリオールエステル油（ＰＯＥ）（ネオペンチルグリコール系の２−エチルヘキサン酸エステル油）：４０℃粘度７．５ｍｍ２／ｓ
（Ｄ）ヒンダードタイプポリオールエステル油（ＰＯＥ）（ネオペンチルグリコール系の３、５、５−トリメチルヘキサン酸エステル油）：４０℃粘度１３．１ｍｍ２／ｓ
（Ｅ）ヒンダードタイプポリオールエステル油（ＰＯＥ）（ペンタエリスリトール系の３、５、５−トリメチルヘキサン酸エステル油）：４０℃粘度４４．８ｍｍ２／ｓ
（Ｆ）ヒンダードタイプポリオールエステル油（ＰＯＥ）（ジペンタエリスリトール系の２−エチルヘキサン酸エステル油）：４０℃粘度１５０ｍｍ２／ｓ
（Ｇ）ヒンダードタイプポリオールエステル油（ＰＯＥ）（ジペンタエリスリトール系の３、５、５−トリメチルヘキサン酸エステル油）：４０℃粘度４１７ｍｍ２／ｓ
（Ｈ）ヒンダードタイプポリオールエステル油（ＰＯＥ）（ジペンタエリスリトール系の分岐鎖混合脂肪酸エステル油）：４０℃粘度２１７ｍｍ２／ｓ
（Ｉ）ポリビニルエーテル油（ＰＶＥ）：４０℃粘度６５ｍｍ２／ｓ
（Ｊ）ポリアルキレングリコール油（ＰＡＧ）（ポリプロピレングリコールジメチルエーテル）：４０℃粘度２２．３６ｍｍ２／ｓ
（Ｋ）ナフテン系鉱油：４０℃粘度４．８５ｍｍ２／ｓ
（Ｌ）ポリαオレフィン油：４０℃粘度３０．３ｍｍ２／ｓ
（Ｍ）ソフト型アルキルベンゼン油：４０℃粘度４．２４ｍｍ２／ｓ
（Ｎ）パラフィン系鉱油：４０℃粘度：７．８ｍｍ２／ｓ
（Ｏ）ナフテン系鉱油：４０℃粘度１４５ｍｍ２／ｓ
酸化鉄粉に対する化合物の吸着量を測定した結果を表１に示す。
【００５１】
【表１】
2011157408.tif 000007
各化合物により酸化鉄粉に対する吸着量（吸着能力）が異なっており、有極性化合物の方が鉄系材料に吸着し易いことがわかる。
【００５２】
有極性化合物においても、分子構造中にエステル基が多く存在する化合物（Ｆ）、（Ｇ）及び（Ｈ）が特に吸着量が多いことがわかる。すなわち、（Ｆ）、（Ｇ）及び（Ｈ）は、鉄系材料（酸化鉄）に対する吸着能力が他の冷凍機油成分（Ａ）〜（Ｅ）及び（Ｉ）〜（Ｏ）に比べて１．６倍以上高いことがわかる。
【００５３】
このことから、基油６〜８（冷凍機油成分（Ｆ）、（Ｇ）及び（Ｈ））は、圧縮機摺動部において油膜を形成しやすいことが考えられる。
【００５４】
これは、次の理由によると考えられる。
【００５５】
エステル基に含まれる炭素と酸素との二重結合（Ｃ＝Ｏ）の酸素が負に帯電する傾向がある。これに対して、酸化鉄に含まれる鉄が正に帯電しやすい（陽イオンになりやすい）。このため、酸化鉄の鉄と二重結合の酸素との間にクーロン力による引力が生じ、吸着しやすくなると考えられる。
【００５６】
この結果から、基油６〜８（冷凍機油成分（Ｆ）、（Ｇ）及び（Ｈ））を本発明における添加ポリオールエステル油として用いることとした。また、基油１〜５及び９〜１５（冷凍機油成分（Ａ）〜（Ｅ）及び（Ｉ）〜（Ｏ））は、本発明における冷凍機油主剤として用いることにした。
【００５７】
（実施例１〜３）
（比較例１〜４）
本実施例の具体的な冷蔵庫の例を図１に示す。
【００５８】
冷蔵庫箱体１内には、冷蔵室２及び冷凍室３があり、両室は壁によって仕切られている。冷蔵庫内を冷却するための冷凍サイクルは、圧縮機４、凝縮器５、脱水器６、キャピラリーチューブ、蒸発器７及び送風ファン８を含む構成である。
【００５９】
蒸発器７で冷やされた冷気は、送風ファン８により冷凍室３に送られ、その後、図中の矢印のようにダンパー９を通って冷蔵室２に送られ、ダンパー９を介して再び蒸発器７で冷却される流路を循環する。
【００６０】
次に、図１に示した冷蔵庫の冷凍サイクルについて説明する。冷蔵庫の基本的な冷凍サイクル構成図を図２に示す。
【００６１】
圧縮機４は、低温、低圧の冷媒ガスを圧縮し、高温、高圧の冷媒ガスを吐出して凝縮器５に送る。凝縮器５に送られた冷媒ガスは、その熱を空気中に放出しながら高温、高圧の冷媒液となり、脱水器６を介してキャピラリーチューブ１０に送られる。キャピラリーチューブ１０を通過する高温、高圧の冷媒液は、絞り効果により低温、低圧の湿り蒸気となり、蒸発器７へ送られる。蒸発器７に入った冷媒は、周囲から熱を吸収して蒸発し、これにより発生した冷気を送風ファン８により箱体内に送る。蒸発器７を出た低温、低圧の冷媒ガスは、圧縮機４に吸込まれ、同様の冷凍サイクルが繰り返される機構となっている。
【００６２】
冷蔵庫用の冷媒圧縮機は、レシプロ式等容積形圧縮機が主である。
【００６３】
圧縮手段の例としてレシプロ式冷媒圧縮機の概略構造を図３に示す。
【００６４】
本図において、レシプロ式の冷媒圧縮機は、密閉容器１１内に圧縮部及びモータ１２を収納し、密閉容器底部（モータ１２の下部）の油溜め部に冷凍機油１３を貯溜している。圧縮部を構成するシリンダ１４の内径に摺動可能なピストン１５が嵌合され、このピストン１５は、モータ１２の回転力を伝える回転軸のクランクシャフト１６の偏心回転によりシリンダ１４内を往復運動し、これによって冷媒ガスを吸込、圧縮、吐出させる構造となっている。
【００６５】
圧縮された冷媒ガスは、吐出口１７により外部冷凍サイクルに吐出される。モータ１２の下部に設けられた油溜め部に貯溜されている冷凍機油１３は、クランクシャフト１６に設けられた油孔１８を通って、圧縮機の各摺動部の潤滑に供給される。
【００６６】
実施例１〜３においては、表１に示す基油１〜１５（冷凍機油成分（Ａ）〜（Ｏ））のうち鉄系材料への吸着能力が高い基油６〜８（冷凍機油成分（Ｆ）〜（Ｈ））を一つの成分として組み合わせたものを使用する。
【００６７】
上記の冷凍機油を含む冷媒をレシプロ式圧縮機に封入し、図１に示す冷蔵庫に設置し、恒温室（４０℃）において高圧、高負荷で２１６０時間運転する長期寿命実機試験を行った。
【００６８】
冷凍機油の組み合わせは、表２に示す。
【００６９】
【表２】
2011157408.tif 000008
本表において、冷凍機油成分（Ａ）〜（Ｏ）は、表１に示すものである。
【００７０】
すなわち、（Ａ）８０重量％と吸着能力が高い（Ｈ）２０重量％とを混合し、４０℃における動粘度を５．２ｍｍ２／ｓとした実施例１、（Ｃ）９７重量％と吸着能力が高い（Ｈ）３重量％とを混合し、４０℃における動粘度を８．１ｍｍ２／ｓとした実施例２、及び（Ｃ）９７重量％と吸着能力が高い（Ｆ）３重量％とを混合し、４０℃における動粘度を８．０ｍｍ２／ｓとした実施例３を用いた。
【００７１】
比較例１及び２としては、吸着能力が低い化合物同士の組み合わせを用いた。
【００７２】
具体的には、（Ｋ）８０重量％と吸着能力が等しく、動粘度が高い（Ｏ）２０重量％とを混合し、４０℃における動粘度を８．５ｍｍ２／ｓとした比較例１、及び（Ｃ）８０重量％と実施例１〜３に比べて吸着能力が低い（Ｅ）２０重量％とを混合し、４０℃における動粘度を１０．２ｍｍ２／ｓとした比較例２を用いた。
【００７３】
また、実施例２と同じ成分の組み合わせであって、成分２（Ｈ）の濃度を０．５重量％とした比較例３、及び成分２（Ｈ）の濃度を４０重量％とした比較例４についても試験を行った。
【００７４】
上記の実施例及び比較例の冷凍機油には、いずれもリン系極圧添加剤を配合していない。
【００７５】
冷蔵庫の信頼性の向上においては、圧縮機の摩擦摩耗を抑制することが重要である。そのため、冷蔵庫の評価には、レシプロ式圧縮機の摩耗状態に着眼し、摺動面圧が１０ＭＰａ以上となって最も厳しい条件に置かれる摺動部の鉄系材料を加工した部品であるコンロッド外球及びピストン内球の摩耗量を測定した。
【００７６】
また、実施例１〜３の冷凍機油を用いた冷蔵庫について、ＪＩＳ  Ｃ  ９８０１（家庭用電気冷蔵庫及び電気冷凍庫の特性及び試験方法）により消費電力量測定を行い、年間消費電力量を算出した。
【００７７】
ここでは、比較例２の冷凍機油を用いた冷蔵庫の年間消費電力量を１００％として表示した。
【００７８】
これらの試験における目標値は、ピストン内球面の摩耗量が１０μｍ以下であり、年間消費電力量が１００％未満である。
【００７９】
実施例１〜３及び比較例１〜４の結果は、表２に示す。
【００８０】
表２から、実施例１〜３の冷凍機油を用いた冷蔵庫は、比較例１及び２の冷凍機油を用いた冷蔵庫のレシプロ式圧縮機と比べてピストン内球の摩耗量を大幅に低減できており、高い信頼性が得られる。さらに、実施例１〜３の冷凍機油を用いた冷蔵庫は、比較例２と比べて冷凍機油の動粘度を低くしたことにより、機械損失が低減され、年間消費電力量が少なくなっている。
【００８１】
比較例１においては、冷凍機油の動粘度を低くしたことにより、年間消費電力量の低減が認められる。しかし、低粘度油と高粘度油を混合しても鉄系材料に対する吸着能力が低い組み合わせであるために潤滑性が保たれず、試験開始から数時間において摺動が最も厳しいコンロッド−ピストン間で焼付きが発生し、試験を中断した。そのため、摩耗量の測定ができなかった。
【００８２】
動粘度の低いポリオールエステル油と動粘度の高いポリオールエステル油とを混合した比較例２においては、吸着能力が低い化合物を配合しているため、圧縮機の摺動部の摩耗が増加してしまい、目標値の摩耗量１０μｍ以下が達成できない。
【００８３】
この結果から、鉄系材料に対する吸着能力がともに低い、低粘度油と高粘度油とを組み合わせた冷凍機油を用いた場合、冷蔵庫及びレシプロ式圧縮機の摩耗量の抑制と効率向上との両立をすることはできないことがわかる。
【００８４】
また、比較例３は、実施例２で効果が確認された冷凍機油の組み合わせにおいて、鉄系材料に吸着能力が高い化合物（Ｈ）の配合量を０．５重量％としたものである。冷蔵庫の年間消費電力量の低減は可能であるが、摩耗を抑制できないことがわかる。これは、圧縮機の摺動部に十分な量の冷凍機油が吸着していないためと考えられる。
【００８５】
さらに、これと同じ冷凍機油の組み合わせにおいて、吸着能力が高い化合物（Ｈ）を４０重量％配合した冷蔵庫においては、摩耗を大幅に抑制できているが、年間消費電力量を低減することができない。これは、圧縮機の摺動部に十分な量の冷凍機油が吸着しているが、動粘度が高くなり、圧縮機の効率が低下するためと考えられる。
【００８６】
以上より、レシプロ式圧縮機の摩耗が大幅に抑制され、かつ、年間消費電力量が少ない冷蔵庫を得るためには、鉄系材料に対する吸着能力が高い化合物を１〜３０重量％配合した冷凍機油を用いることが望ましいことがわかる。また、鉄系材料に対する吸着能力が高い化合物を２〜２５重量％配合した冷凍機油を用いることは更に望ましい。
【００８７】
鉄系材料に吸着能力が高い化合物の配合量が１重量％未満の場合、圧縮機摺動部の十分な耐摩耗性が得られず、３０重量％を超えると年間消費電力量の低減が難しいように、特性を両立することができない。
【００８８】
本発明によれば、冷凍機油の粘度（動粘度）を低くするとともに、摺動面における油膜維持し、摺動面の摩耗を抑制することができる。
【００８９】
本発明によれば、鉱油単独で摺動面の潤滑性を維持し、環境漏洩時の生態毒性が大きく、バーゼル条約の規制物質（国内法：特定有害廃棄物等の輸出入等の規制に関する法律）に該当しているＴＣＰ：トリクレジルホスフェートに代表される極圧添加剤を使用することなく、耐摩耗性を向上させることができる。
【産業上の利用可能性】
【００９０】
本発明は、レシプロ式冷媒圧縮機及び冷蔵庫に適用可能である。
【符号の説明】
【００９１】
１：箱体、２：冷蔵室、３：冷凍室、４：圧縮機、５：凝縮器、６：脱水器、７：蒸発器、８：送風ファン、９：ダンパー、１０：キャピラリーチューブ、１１：密閉容器、１２：モータ、１３：冷凍機油、１４：シリンダ、１５：ピストン、１６：クランクシャフト、１７：吐出口、１８：油孔。
【図１】
2011157408.tif 000013
【図２】
2011157408.tif 000014
【図３】
2011157408.tif 000015